(57)【要約】【課題】  放熱フィンの熱伝導率に優れ、熱伝導率や密度のムラがなく、厚みが薄いことにより、放熱効率が高いグラファイト製ヒートシンクを提供する。さらに放熱フィンからの表面剥がれないことによる環境汚染の少ないヒートシンクを提供する。【解決手段】  放熱フィンが高分子フィルムを２０００℃以上の温度で熱処理して得られるグラファイトフィルムであることを特徴とする、ヒートシンクによって、解決する。ヒートシンクの底辺部または上辺部が同グラファイトフィルムであることによって、解決する。また、グラファイトフィルムの熱伝導率が５００Ｗ／ｍ・Ｋを超え、密度が、１．５ｇ／ｃｍ3を超えることを特徴とする、ヒートシンク、によって解決する。【選択図】    なし【特許請求の範囲】
【請求項１】
放熱フィンが高分子フィルムを２０００℃以上の温度で熱処理して得られるグラファイトフィルムであることを特徴とする、ヒートシンク。
【請求項２】
ヒートシンクの底辺部または上辺部が高分子フィルムを２０００℃以上の温度で熱処理して得られるグラファイトフィルムであることを特徴とする、ヒートシンク。
【請求項３】
放熱フィンの厚みが１ｍｍ以下であることを特徴とする、請求項１〜２のいずれかに記載のヒートシンク。
【請求項４】
放熱フィンの厚みが０．０１５ｍｍ以上であることを特徴とする、請求項１〜３のいずれかに記載のヒートシンク。
【請求項５】
グラファイトフィルムの熱伝導率が５００Ｗ／ｍ・Ｋを超えることを特徴とする、請求項１〜４のいずれかに記載のヒートシンク。
【請求項６】
グラファイトフィルムの熱伝導率が１０００Ｗ／ｍ・Ｋを超えることを特徴とする、請求項１〜５のいずれかに記載のヒートシンク。
【請求項７】
グラファイトフィルムの密度が１．５ｇ／ｃｍ3を超えることを特徴とする、請求項１〜６のいずれかに記載のヒートシンク。
【請求項８】
前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、ポリベンゾビスイミダゾールのうちから選ばれた少なくとも一種類以上の高分子からなることを特徴とする、請求項１〜７のいずれかに記載のヒートシンク。
【請求項９】
前記高分子フィルムが、複屈折０．１２以上の高分子フィルムであることを特徴とする、請求項１〜８のいずれかに記載のヒートシンク。
【発明の詳細な説明】
【技術分野】
【０００１】
本発明は、軽量で熱伝導性に優れたヒートシンクに関する。
【背景技術】
【０００２】
軽量で熱伝導性に優れたヒートシンクとして、（特許文献１）には、高配向性を有するグラファイトを粉砕して得られた粉末を成形してなるヒートシンク、（特許文献２）には膨張黒鉛のチップを、ヒートシンク形状に圧縮成形してなる、膨張黒鉛製ヒートシンク、
（特許文献３）には、フレーク状のグラファイトを圧縮成形して厚板状グラファイトを得、これを切削加工して得られるヒートシンクや、フレーク状のグラファイトを所定の形状に押出成形して得られるヒートシンクが知られている。
【特許文献１】特開平８−２３１８３
【特許文献２】特開２００２−８３９１３
【特許文献３】特開２００３−６０１４０  しかし、（特許文献２、３）のヒートシンクに用いられるグラファイトの熱伝導率は５００Ｗ／ｍ・Ｋ以下であり、熱伝導率が低く、十分な放熱効果が得られなかった。
【特許文献１】の放熱フィンの原料である高配向性を有するグラファイト粉末の熱伝導率は、５００〜１０００Ｗ／ｍ・Ｋと非常に高い値を有しているが、ヒートシンクに成形する際に一度粉砕したのち成形しているため、得られるグラファイトの熱伝導率は５００Ｗ／ｍ・Ｋ以下となり、熱伝導率が低く、十分な放熱効果が得られなかった。
【０００３】
また、圧縮成形や押出成形では、放熱フィンに十分な強度を持たせることができず、放熱フィンの厚みを数ｍｍ以上にしか加工することができなかった。その結果、放熱フィンを薄くして枚数を増やして、放熱効率を上げることが難しくなり、十分な放熱効果が得られなかった。
【０００４】
また、圧縮成形や押出成形では、グラファイトの密度、熱伝導性を均一にすることができず、また原料に天然黒鉛を用いているため、材料のばらつきも大きく、放熱特性にむらができてしまった。
【０００５】
また、原料に黒鉛粉末を用いているため、圧縮成形や切削加工して作製したグラファイトは表面の黒鉛が剥がれやすく、環境汚染を起こしやすく、特に排気ファンを併用した場合には、表面の黒鉛剥がれるため、排気ファンとの併用は困難であった。
【０００６】
また、グラファイトフィルムを放熱フィンとして底辺部にカシメ法にて取り付ける場合、通常のグラファイトでは強度が弱く、破損してしまった。
【発明の開示】
【発明が解決しようとする課題】
【０００７】
本発明は、以上のような従来の欠点に鑑み、熱伝導率が高く、十分な放熱効果が得られ、また十分な強度を持ち、密度・熱伝導性においてバラツキの小さいヒートシンクを提供することを目的としている。さらに、表面はがれの無い環境汚染の少ないヒートシンクを提供することを目的としている。
【課題を解決するための手段】
【０００８】
本発明の第１は、
放熱フィンが高分子フィルムを２０００℃以上の温度で熱処理して得られるグラファイトフィルムであることを特徴とする、ヒートシンク、
である。
【０００９】
本発明の第２は、
底辺部または上辺部が高分子フィルムを２０００℃以上の温度で熱処理して得られるグラファイトフィルムであることを特徴とする、ヒートシンク、
である。
【００１０】
本発明の第３は、
放熱フィンの厚みが１ｍｍ以下であることを特徴とする、請求項１〜２のいずれかに記載のヒートシンク、
である。
【００１１】
本発明の第４は、
放熱フィンの厚みが０．０１５ｍｍ以上であることを特徴とする、請求項１〜３のいずれかに記載のヒートシンク、
である。
【００１２】
本発明の第５は、
グラファイトフィルムの熱伝導率が５００Ｗ／ｍ・Ｋを超えることを特徴とする、請求項１〜４のいずれかに記載のヒートシンク、
である。
【００１３】
本発明の第６は、
グラファイトフィルムの熱伝導率が１０００Ｗ／ｍ・Ｋを超えることを特徴とする、請求項１〜５のいずれかに記載のヒートシンク、
である。
【００１４】
本発明の第７は、
グラファイトフィルムの密度が１．５ｇ／ｃｍ3を超えることを特徴とする、請求項１〜６のいずれかに記載のヒートシンク、
である。
【００１５】
本発明の第８は、
前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、ポリベンゾビスイミダゾールのうちから選ばれた少なくとも一種類以上の高分子からなることを特徴とする、請求項１〜７のいずれかに記載のヒートシンク、
である。
【００１６】
本発明の第９は、
前記高分子フィルムが、複屈折０．１２以上の高分子フィルムであることを特徴とする、請求項１〜８のいずれかに記載のヒートシンク、
である。
【発明の効果】
【００１７】
グラファイトフィルムの熱伝導率が高く、熱伝導率のムラも無くなり、グラファイトフィルムの強度が高く、放熱フィンの厚みが薄くなるため、放熱効率が高くなり、カシメ法により放熱フィンを形成することが可能となる。さらにグラファイトフィルム表面からの剥がれが無くなり、環境汚染が無くなり、排気ファンとの併用も可能となる。
【発明を実施するための最良の形態】
【００１８】
本発明のヒートシンクの第一は、放熱フィンが高分子フィルムを２０００℃以上の温度で熱処理して得られるグラファイトフィルムであることを特徴とするヒートシンク、である。
【００１９】
また、本発明のヒートシンクの第二は、底辺部または上辺部が高分子フィルムを２０００℃以上の温度で熱処理して得られるグラファイトフィルムであることを特徴とするヒートシンク、である。
【００２０】
以下、本発明の実施の形態を、図面を用いて説明する。図１、２は、本発明のヒートシンクの一実施形態を示す斜視図である。図１に示すように、このヒートシンクは、半導体パッケージなどの発熱体に直接もしくは他の伝熱部材を介して取り付けられる底辺部と、この底辺部に立設された互いに平行な複数の板状放熱フィンを具備する。さらに、図２に示すように、このヒートシンクは、放熱フィンを固定するための上辺部を備えていてもよい。
【００２１】
放熱フィン、底辺部、上辺部に用いられるグラファイトフィルムには、面方向と厚み方向で異方性があり、面方向の方が優れた熱伝導性を有する。グラファイトフィルムを底辺部に用いる場合、その良好な熱伝導性を有する方向が、底辺部の面方向に向いているので、発熱体からの熱は、底辺部で瞬時に広がり、放熱フィンへ速やかに伝達される。さらに、グラファイトフィルムを放熱フィンに用いる場合、その良好な熱伝導性を示す方向が放熱フィンの放熱面方向に向いているので、底板部からの熱は、板状放熱フィンへ速やかに伝達され、それらの表面から熱が速やかに放散される。さらに、上辺部もグラファイトフィルムであっても良く、上辺部の上に排気ファンを備え付ける場合には、効果的に熱を排気ファンに移動させる事が出来る。ヒートシンクの構成部材をグラファイトフィルムを含む材料で形成することにより、従来の銅やアルミのヒートシンクより大幅に軽量化を計ることが可能となる。
【００２２】
本発明において、放熱フィンは必ずグラファイトフィルムから構成される必要があるが、底辺部、上辺部は銅やアルミ、ヒートパイプから構成されても良い。底辺部と放熱フィンの接続方法としては、カシメ法により接続されると良い。
【００２３】
放熱フィンの厚みは、０．０１５ｍｍ以上、１ｍｍ以下であると良い。厚みを１ｍｍ以下とすることで、フィン高さと厚さの比率が大きなハイアスペクトヒートシンクとすることができる。また、厚みを０．０１５ｍｍ以上とすることで、排気ファンによる冷却においても充分な強度を保持でき、カシメ法により接続できる十分な強度を保持できる。
【００２４】
また、本発明のグラファイトフィルムの熱伝導性は、熱伝導性に異方性を有し、その良好な熱伝導性を示す方向の熱伝導率が５００Ｗ／ｍ・Ｋ以上、好ましくは１０００Ｗ／ｍ・Ｋ以上、さらに好ましくは１５００Ｗ／ｍ・Ｋ以上であり、銅（熱伝導率：約３８０Ｗ／ｍ・Ｋ）およびアルミニウム（熱伝導率：約２００Ｗ／ｍ・Ｋ）に比べて、熱放散性が向上し、高い放熱性能を備えることができる。
【００２５】
また、本発明のグラファイトフィルムの熱伝導性は、密度が１．５ｇ／ｃｍ3以上、好ましくは１．８ｇ／ｃｍ3以上、さらに好ましくは２．０ｇ／ｃｍ3を超える、アルミニウム（密度：２．７０ｇ／ｃｍ3）や銅（密度：８．９６ｇ／ｃｍ3）などに比べ小さいため、ヒートシンクを軽量化することができるとともに、同じ大きさおよび重さのものにあっては、その熱放散性を向上させ、放熱性能を高めることができる。また、密度が高いため、黒鉛内部に空気層を含まず高い熱伝導性が実現できる。さらに黒鉛そのものの凝集力も高く、表面からの剥がれがなく、排気ファンを併用して放熱をする場合でも環境汚染をすることがない。さらに、密度を均一性が高く熱伝導性ひいては放熱特性を均一にすることができ、さらに、充分な強度を持たせることができ、放熱フィンをカシメ法により形成することが可能となる。
【００２６】
＜グラファイトフィルム＞
本発明のグラファイトフィルムは、高分子フィルムを２０００℃以上の温度で熱処理して得られるグラファイトフィルムである。
【００２７】
また、本発明のグラファイトフィルムは、高分子フィルムを１０００℃以の温度で熱処理して得られた炭素化フィルムを、２０００℃以上の温度で熱処理して得られるグラファイトフィルム、である。
【００２８】
＜高分子フィルム＞
本発明で用いることができる高分子フィルムは、特に限定はされないが、ポリイミド（ＰＩ）、ポリアミド（ＰＡ）、ポリオキサジアゾール（ＰＯＤ）、ポリベンゾオキサゾール（ＰＢＯ）、ポリベンゾビスオキサザール（ＰＢＢＯ）、ポリチアゾール（ＰＴ）、ポリベンゾチアゾール（ＰＢＴ）、ポリベンゾビスチアゾール（ＰＢＢＴ）、ポリパラフェニレンビニレン（ＰＰＶ）、ポリベンゾイミダゾール（ＰＢＩ）、ポリベンゾビスイミダゾール（ＰＢＢＩ）等が挙げられ、これらのうちから選ばれる少なくとも１種を含む耐熱芳香族性高分子フィルムであることが、最終的に得られるグラファイトの電気伝導性、熱伝導性が大きくなることから好ましい。これらのフィルムは、公知の製造方法で製造すればよい。この中でもポリイミドは、原料モノマーを種々選択することによって様々な構造および特性を有するものを得ることができるために好ましい。また、ポリイミドフィルムは、他の有機材料を原料とする高分子フィルムよりもフィルムの炭化、黒鉛化が進行しやすいため、結晶性、熱伝導性に優れたグラファイトとなりやすい。
【００２９】
＜高分子フィルムと複屈折＞
さらに、高分子フィルムの分子の面内配向性に関連する複屈折Δｎが、フィルム面内のどの方向に関しても０．１２以上、好ましくは０．１３以上、さらに好ましくは０．１４以上である高分子フィルムであると好ましい。
【００３０】
複屈折が高くなるほど、フィルムの炭化（炭素化）、黒鉛化が進行しやすくなる。その結果、グラファイトの結晶配向性がよくなり、熱伝導性、密着性、切断性が顕著に改善され、さらに、密度、強度が高く、表面剥がれの少ないグラファイトとなりやすい。また、炭化が進行しやすいため、炭化中の昇温速度を速く、熱処理時間を短くしても、品質の優れたグラファイトとなる。また、黒鉛化が進行しやすいため、最高温度を下げて熱処理時間を短くしても品質の優れたグラファイトとなる。
【００３１】
また低温で炭化（炭素化）及び黒鉛化が進行するために、低温の熱処理中からフィルムの熱伝導性が高くなり、表面及び内部へ充分に熱が伝わり、均一な黒鉛化が進行しやすくなる。
【００３２】
また、原料の厚みが厚くなったとしても、表面と内部で均一に黒鉛化が進行するため、熱伝導性の優れたグラファイトが得られる。
【００３３】
複屈折が高くなると黒鉛化しやすくなる理由は明らかではないが、以下のように推測される。グラファイト化のためには分子が再配列する必要があり、複屈折の高い分子配向性に優れたポリイミドフィルムでは分子の再配列が最小で済む。そのため、ポリイミドフィルムの中でも、より配向性に優れたポリイミドフィルム（すなわち、複屈折がより大きいポリイミドフィルム）の方が、比較的低温の最高処理温度で、厚みが厚くても、結晶性、密度、強度の高いグラファイトフィルムになる、と推測される。
【００３４】
＜複屈折＞
ここでいう複屈折とは、フィルム面内の任意方向の屈折率と厚み方向の屈折率との差を意味し、フィルム面内の任意方向Ｘの複屈折Δｎxは次式（数式１）で与えられる。
【００３５】
【数１】
2006100379.tif 000002
図３と図４において、複屈折の具体的な測定方法が図解されている。図３の平面図において、フィルム１から細いくさび形シート２が測定試料として切り出される。このくさび形シート２は一つの斜辺を有する細長い台形の形状を有しており、その一底角が直角である。このとき、その台形の底辺はＸ方向と平行な方向に切り出される。図４は、このようにして切り出された測定試料２を斜視図で示している。台形試料２の底辺に対応する切り出し断面に直角にナトリウム光４を照射し、台形試料２の斜辺に対応する切り出し断面側から偏光顕微鏡で観察すれば、干渉縞５が観察される。この干渉縞の数をｎとすれば、フィルム面内Ｘ方向の複屈折Δｎｘは、次式（数式２）で表される。
【００３６】
【数２】
2006100379.tif 000003
ここで、λはナトリウムＤ線の波長５８９ｎｍであり、ｄは試料２の台形の高さに相当する試料の幅３である。
【００３７】
なお、前述の「フィルム面内の任意方向Ｘ」とは、例えばフィルム形成時における材料流れの方向を基準として、Ｘ方向が面内の０゜方向、４５゜方向、９０゜方向、１３５゜方向のどの方向においても、の意味である。サンプル測定個所・測定回数は、好ましくは、下記の通りである。例えば、ロール状の原料フィルム（幅５１４ｍｍ、）からサンプルを切り出す際には、幅方向で１０ｃｍ間隔に６カ所サンプリングして、各部位で複屈折を測定する。その平均を複屈折とする。
【００３８】
＜ポリイミドフィルムの熱的性質、機械的性質、物理的性質、化学的性質＞
また、本発明に用いられるグラファイトの原料となるポリイミドフィルムは、１００〜２００℃の範囲において２．５×１０-5／℃未満の平均線膨張係数を有しているとよい。線膨張係数が２．５×１０-5／℃未満であれば、熱処理中の伸びが小さく、スムースに黒鉛化が進行し、脆くなく、種々の特性に優れたグラファイトを得ることができる。このようなポリイミドフィルムを原料に用いることで、グラファイトへの転化が２４００℃から始まり、２７００℃で十分結晶性の高いグラファイトに転化が生じ得る。なお、その線膨張係数は、２．０×１０-5／℃以下であることがより好ましい。
【００３９】
なお、高分子フィルムの線膨張係数は、ＴＭＡ（熱機械分析装置）を用いて、まず試料を１０℃／分の昇温速度で３５０℃まで昇温させた後に一旦室温まで空冷し、再度１０℃／分の昇温速度で３５０℃まで昇温させ、２回目の昇温時の１００℃〜２００℃における平均線膨張係数を測定することによって得られる。具体的には、熱機械分析装置（ＴＭＡ：セイコー電子製ＳＳＣ／５２００Ｈ；ＴＭＡ１２０Ｃ）を用いて、３ｍｍ幅×２０ｍｍ長のサイズのフィルム試料を所定の治具にセットし、引張モードで３ｇの荷重をかけて窒素雰囲気下で測定が行われる。
【００４０】
また、本発明に用いられるポリイミドフィルムは、その弾性率が３．４ＧＰａ以上であれば、グラファイト化をより容易に行い得るということから好ましい。すなわち、弾性率が３．４ＧＰａ以上であれば、熱処理中のフィルムの収縮によるフィルムの破損を防止することができ、種々の特性に優れたグラファイトを得ることができる。
【００４１】
なお、フィルムの弾性率は、ＡＳＴＭ−Ｄ−８８２に準拠して測定することができる。ポリイミドフィルムのより好ましい弾性率は３．９ＧＰａ以上であり、さらに好ましくは４．９ＧＰａ以上である。フィルムの弾性率が３．４ＧＰａより小さければ、熱処理中のフィルムの収縮で破損および変形しやすくなり、得られるグラファイトの結晶性は劣り、密度および熱伝導性が劣る傾向にある。
【００４２】
フィルムの吸水率は、下記のごとく測定した。フィルムを絶乾するために、１００℃で３０分乾燥して、２５μｍ厚み１０ｃｍ角のサンプルを作製した。この重量を測定してＡ１とする。２５μｍ厚み１０ｃｍ角のサンプルを蒸留水に２３℃で２４時間浸漬し、表面の水を拭いて除去し直ちに重量を測定した。この重量をＡ２とする。下記式より吸水率を求めた。
【００４３】
吸水率（％）＝（Ａ２−Ａ１）÷Ａ１×１００
＜ポリイミドフィルムの作製方法＞
本発明で用いられるポリイミドフィルムは、ポリイミド前駆体であるポリアミド酸の有機溶液をイミド化促進剤と混合した後、エンドレスベルトまたはステンレスドラムなどの支持体上に流延し、それを乾燥および焼成してイミド化させることにより製造され得る。
【００４４】
本発明に用いられるポリアミド酸の製造方法としては公知の方法を用いることができ、通常は、芳香族酸二無水物の少なくとも１種とジアミンの少なくとも１種が実質的に等モル量で有機溶媒中に溶解させられる。そして、得られた有機溶液は酸二無水物とジアミンの重合が完了するまで制御された温度条件下で攪拌され、これによってポリアミド酸が製造され得る。このようなポリアミド酸溶液は、通常は５〜３５ｗｔ％、好ましくは１０〜３０ｗｔ％の濃度で得られる。この範囲の濃度である場合に、適当な分子量と溶液粘度を得ることができる。
【００４５】
重合方法としてはあらゆる公知の方法を用いることができるが、例えば次のような重合方法（１）−（５）が好ましい。
【００４６】
（１）  芳香族ジアミンを有機極性溶媒中に溶解し、これと実質的に等モルの芳香族テトラカルボン酸二無水物を反応させて重合する方法。
【００４７】
（２）  芳香族テトラカルボン酸二無水物とこれに対して過小モル量の芳香族ジアミン化合物とを有機極性溶媒中で反応させ、両末端に酸無水物基を有するプレポリマを得る。続いて、芳香族テトラカルボン酸二無水物に対して実質的に等モルになるように芳香族ジアミン化合物を用いて重合させる方法。
【００４８】
（３）  芳香族テトラカルボン酸二無水物とこれに対し過剰モル量の芳香族ジアミン化合物とを有機極性溶媒中で反応させ、両末端にアミノ基を有するプレポリマを得る。続いて、このプレポリマに芳香族ジアミン化合物を追加添加後に、芳香族テトラカルボン酸二無水物と芳香族ジアミン化合物が実質的に等モルとなるように芳香族テトラカルボン酸二無水物を用いて重合する方法。
【００４９】
（４）  芳香族テトラカルボン酸二無水物を有機極性溶媒中に溶解および／または分散させた後に、その酸二無水物に対して実質的に等モルになるように芳香族ジアミン化合物を用いて重合させる方法。
【００５０】
（５）  実質的に等モルの芳香族テトラカルボン酸二無水物と芳香族ジアミンの混合物を有機極性溶媒中で反応させて重合する方法。
【００５１】
これらの中でも（２）、（３）に示すプレポリマを経由するシーケンシャル制御（シーケンスコントロール）（ブロックポリマー同士の組み合わせ・ブロックポリマー分子同士の繋がりの制御）をして重合する方法が好ましい。というのは、この方法を用いることで、複屈折が大きく、線膨張係数が小さいポリイミドフィルムが得られやすく、このポリイミドフィルムを熱処理することにより、結晶性が高く、密度および熱伝導性が優れたグラファイトを得やすくなるからである。また、規則正しく、制御されることで、芳香環の重なりが多くなり、低温の熱処理でもグラファイト化が進行しやすくなると推定される。また複屈折を高めるために、イミド基含有量を増やすと、樹脂中の炭素比率が減り、黒鉛処理後の炭素化収率が減るが、シーケンシャル制御をして合成されるポリイミドフィルムは、樹脂中の炭素比率を落とすことなく、複屈折を高めることが出来るために好ましい。炭素比率が高まるために、分解ガスの発生を抑えることができ、外観上優れたグラファイトフィルムが得られやすくなる。また芳香環の再配列を抑えることができ、熱伝導性に優れたグラファイトフィルムを得ることができる。
【００５２】
本発明においてポリイミドの合成に用いられ得る酸二無水物は、ピロメリット酸二無水物、２，３，６，７−ナフタレンテトラカルボン酸二無水物、３，３’，４，４’−ビフェニルテトラカルボン酸二無水物、１，２，５，６−ナフタレンテトラカルボン酸二無水物、２，２’，３，３’−ビフェニルテトラカルボン酸二無水物、３，３’，４，４’−ベンゾフェノンテトラカルボン酸二無水物、２，２−ビス（３，４−ジカルボキシフェニル）プロパン二無水物、３，４，９，１０−ペリレンテトラカルボン酸二無水物、ビス（３，４−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）エタン二無水物、オキシジフタル酸二無水物、ビス（３，４−ジカルボキシフェニル）スルホン二無水物、ｐ−フェニレンビス（トリメリット酸モノエステル酸無水物）、エチレンビス（トリメリット酸モノエステル酸無水物）、ビスフェノールＡビス（トリメリット酸モノエステル酸無水物）、およびそれらの類似物を含み、それらを単独でまたは任意の割合の混合物で用いることができる。
【００５３】
本発明においてポリイミドの合成に用いられ得るジアミンとしては、４，４’−オキシジアニリン、ｐ−フェニレンジアミン、４，４’−ジアミノジフェニルプロパン、４，４’−ジアミノジフェニルメタン、ベンジジン、３，３’−ジクロロベンジジン、４，４’−ジアミノジフェニルスルフィド、３，３’−ジアミノジフェニルスルホン、４，４’−ジアミノジフェニルスルホン、４，４’−ジアミノジフェニルエーテル（４，４’−オキシジアニリン）、３，３’−ジアミノジフェニルエーテル（３，３’−オキシジアニリン）、３，４’−ジアミノジフェニルエーテル（３，４’−オキシジアニリン）、１，５−ジアミノナフタレン、４，４’−ジアミノジフェニルジエチルシラン、４，４’−ジアミノジフェニルシラン、４，４’−ジアミノジフェニルエチルホスフィンオキシド、４，４’−ジアミノジフェニルＮ−メチルアミン、４，４’−ジアミノジフェニル  Ｎ−フェニルアミン、１，４−ジアミノベンゼン（ｐ−フェニレンジアミン）、１，３−ジアミノベンゼン、１，２−ジアミノベンゼンおよびそれらの類似物を含み、それらを単独でまたは任意の割合の混合物で用いることができる。
【００５４】
特に、線膨張係数を小さくして弾性率を高くかつ複屈折を大きくし得るという観点から、本発明におけるポリイミドフィルムの製造では、下記式（１）で表される酸二無水物を原料に用いることが好ましい。
【００５５】
【化１】
2006100379.tif 000004
ここで、Ｒ1は、下記の式（２）〜式（１４）に含まれる２価の有機基の群から選択されるいずれかであって、
【００５６】
【化２】
2006100379.tif 000005
ここで、Ｒ2、Ｒ3、Ｒ4、およびＲ5の各々は−ＣＨ3、−Ｃｌ、−Ｂｒ、−Ｆ、または−ＯＣＨ３の群から選択されるいずれかであり得る。
【００５７】
上述の酸二無水物を用いることによって比較的低吸水率のポリイミドフィルムが得られ、このことはグラファイト化過程において水分による発泡を防止し得るという観点からも好ましい。
【００５８】
特に、酸二無水物におけるＲ1として式（２）〜式（１３）に示されているようなベンゼン核を含む有機基を使用すれば、得られるポリイミドフィルムの分子配向性が高くなり、線膨張係数が小さく、弾性率が大きく、複屈折が高く、さらには吸水率が低くなるという観点から好ましい。
【００５９】
さらに線膨張係数を小さく、弾性率を高く、複屈折を大きく、吸水率を小さくするためには、本発明におけるポリイミドの合成に下記式（１５）で表される酸二無水物を原料に用いればよい。
【００６０】
【化３】
2006100379.tif 000006
特に、２つ以上のエステル結合でベンゼン環が直線状に結合された構造を有する酸二無水物を原料に用いて得られるポリイミドフィルムは、屈曲鎖を含むけれども全体として非常に直線的なコンフォメーションをとりやすく、比較的剛直な性質を有する。その結果、この原料を用いることによってポリイミドフィルムの線膨張係数を小さくすることができ、例えば１００〜２００℃の範囲において１．５×１０-5／℃以下にすることができる。また、弾性率は４．９ＧＰａ以上に大きくすることができ、吸水率は１．５％以下に小さくすることができる。
【００６１】
さらに線膨張係数を小さく、弾性率を高く、複屈折を大きくするためには、本発明におけるポリイミドは、ｐ−フェニレンジアミンを原料に用いて合成されることが好ましい。
【００６２】
また、本発明においてポリイミドの合成に用いられる最も適当なジアミンは４，４’−オキシジアニリンとｐ−フェニレンジアミンであり、これらの単独または２者の合計モルが全ジアミンに対して４０モル％以上、さらには５０モル％以上、さらには７０モル％以上、またさらには８０モル％以上であることが好ましい。さらに、ｐ−フェニレンジアミンが１０モル％以上、さらには２０モル％以上、さらには３０モル％以上、またさらには４０モル％以上を含むことが好ましい。これらのジアミンの含有量がこれらのモル％範囲の下限値未満になれば、得られるポリイミドフィルムの線膨張係数が大きく、弾性率が小さく、複屈折が小さくなる傾向になる。但し、ジアミンの全量をｐ−フェニレンジアミンにすると、発泡の少ない厚みの厚いポリイミドフィルムを得るのが難しくなるため、４，４’−オキシジアニリンを使用するのが良い。また炭素比率が減り、分解ガスの発生量を減らすことができ、芳香環の再配列の必要が減り、外観、熱伝導性に優れたグラファイトを得ることができる。
【００６３】
本発明においてポリイミドフィルムの合成に用いられる最も適当な酸二無水物はピロメリット酸二無水物および／または式（１４）で表されるｐ−フェニレンビス（トリメリット酸モノエステル酸二無水物）であり、これらの単独または２者の合計モルが全酸二無水物に対して４０モル％以上、さらには５０モル％以上、さらには７０モル％以上、またさらには８０モル％以上であることが好ましい。これら酸二無水物の使用量が４０モル％未満であれば、得られるポリイミドフィルムの線膨張係数が大きく、弾性率が小さく、複屈折が小さくなる傾向になる。
【００６４】
また、ポリイミドフィルム、ポリアミド酸、ポリイミド樹脂に対して、カーボンブラック、グラファイト等の添加剤を添加しても良い。
【００６５】
ポリアミド酸を合成するための好ましい溶媒は、アミド系溶媒であるＮ，Ｎ−ジメチルフォルムアミド、Ｎ，Ｎ−ジメチルアセトアミド、Ｎ−メチル−２−ピロリドンなどであり、Ｎ，Ｎ−ジメチルフォルムアミド、Ｎ，Ｎ−ジメチルアセトアミドが特に好ましく用いられ得る。
【００６６】
次に、ポリイミドの製造方法には、前駆体であるポリアミド酸を加熱でイミド転化する熱キュア法、またはポリアミド酸に無水酢酸等の酸無水物に代表される脱水剤やピコリン、キノリン、イソキノリン、ピリジン等の第３級アミン類をイミド化促進剤として用いてイミド転化するケミカルキュア法のいずれを用いてもよい。中でも、イソキノリンのように沸点の高いものほど好ましい。というのは、フィルム作製中の初期段階では蒸発せず、乾燥の最後の過程まで、触媒効果が発揮されやすいため好ましい。特に、得られるフィルムの線膨張係数が小さく、弾性率が高く、複屈折が大きくなりやすく、また比較的低温で迅速なグラファイト化が可能で、品質のよいグラファイトを得ることができるという観点からケミカルキュアの方が好ましい。特に、脱水剤とイミド化促進剤を併用することは、得られるフィルムの線膨張係数が小さく、弾性率が大きく、複屈折が大きくなり得るので好ましい。また、ケミカルキュア法は、イミド化反応がより速く進行するので加熱処理においてイミド化反応を短時間で完結させることができ、生産性に優れた工業的に有利な方法である。
【００６７】
具体的なケミカルキュアによるフィルムの製造においては、まずポリアミド酸溶液に化学量論以上の脱水剤と触媒からなるイミド化促進剤を加えて、支持板、ＰＥＴ等の有機フィルム、ドラム、またはエンドレスベルト等の支持体上に流延または塗布して膜状にし、有機溶媒を蒸発させることによって自己支持性を有する膜を得る。次いで、この自己支持性膜をさらに加熱して乾燥させつつイミド化させてポリイミド膜を得る。この加熱の際の温度は、１５０℃から５５０℃の範囲内にあることが好ましい。加熱の際の昇温速度には特に制限はないが、連続的もしくは段階的に、徐々に加熱して最高温度がその所定温度範囲内になるようにするのが好ましい。加熱時間はフィルム厚みや最高温度によって異なるが、一般的には最高温度に達してから１０秒から１０分の範囲が好ましい。さらに、ポリイミドフィルムの製造工程中に、収縮を防止するためにフィルムを固定したり延伸したりする工程を含めば、得られるフィルムの線膨張係数が小さく、弾性率が高く、複屈折が大きくなりやすい傾向にあるので好ましい。
【００６８】
＜グラファイト化の方法＞
ポリイミドフィルムのグラファイト化のプロセスにおいて、本発明では出発物質であるポリイミドフィルムを減圧下もしくは窒素ガス中で予備加熱処理して炭素化を行う。この予備加熱は通常１０００℃程度の温度で行い、例えば１０℃／分の速度で昇温した場合には１０００℃の温度領域で３０分程度の保持を行なうことが望ましい。昇温の段階では、出発高分子フィルムの分子配向性が失われないように、フィルムの破損が起きない程度に膜面に垂直方向に圧力を加えることが好ましい。
【００６９】
次に、炭素化されたフィルムを超高温炉内にセットし、黒鉛化が行なわれる。黒鉛化は不活性ガス中で行なわれるが、不活性ガスとしてはアルゴンが適当であり、アルゴンに少量のヘリウムを加えることはさらに好ましい。熱処理温度としては最低でも２０００℃以上、好ましくは２４００℃以上が必要で、最終的には２７００℃以上の温度で熱処理することが好ましく、２８００℃以上で熱処理することがより好ましい。
【００７０】
複屈折が０．１２より小さいの高分子フィルムにおいては、炭化速度が１℃／ｍｉｎ〜１０℃／ｍｉｎ、黒鉛化速度が５℃／ｍｉｎ以下で昇温するのが好ましく、さらに複屈折が０．１２以上の高分子フィルムにおいては、炭化速度が５℃／ｍｉｎ以上、好ましくは１７℃以上、さらに好ましくは２５℃以上、黒鉛化速度が１０℃／ｍｉｎ以下、好ましくは５℃／ｍｉｎ以下で昇温するのが好ましい。この範囲に設定することにより、熱伝導性、密度、強度の高いグラファイトを得られ、特に、表面の黒鉛はがれが少ないグラファイトフィルムを得ることができるために好ましい。なかでも表面の黒鉛はがれが少ない点では、複屈折が０．１２以上の高分子フィルムにおいて、炭化速度が５℃／ｍｉｎ以上、好ましくは１７℃以上、さらに好ましくは２５℃以上、黒鉛化速度が１０℃／ｍｉｎ以下、好ましくは５℃／ｍｉｎ以下で昇温するのが好ましい。
【００７１】
熱処理温度が高いほど良質のグラファイトへの転化が可能であるが、経済性の観点からはできるだけ低温で良質のグラファイトに転化できることが好ましい。２５００℃以上の超高温を得るには、通常はグラファイトヒータに直接電流を流して、そのジュ−ル熱を利用した加熱が行なわれる。グラファイトヒータの消耗は２７００℃以上で進行し、２８００℃ではその消耗速度が約１０倍になり、２９００℃ではさらにその約１０倍になる。したがって、原材料の高分子フィルムの改善によって、良質のグラファイトへの転化が可能な温度を例えば２８００℃から２７００℃に下げることは大きな経済的効果を生じる。なお、一般に入手可能な工業的炉において、熱処理可能な最高温度は３０００℃が限界である。高分子フィルムを一旦炭素化して取り出した後、これを黒鉛化しても、炭素化と黒鉛化を連続的におこなっても良い。
【００７２】
グラファイト化処理では、予備熱処理で作製された炭素化フィルムがグラファイト構造に転化させられるが、その際には炭素−炭素結合の開裂と再結合が起きなければならない。グラファイト化をできる限り低温で起こすためには、その開裂と再結合が最小のエネルギーで起こるようにする必要がある。出発ポリイミドフィルムの分子配向は炭素化フィルム中の炭素原子の配列に影響を与え、その分子配向はグラファイト化の際に炭素−炭素結合の開裂と再結合化のエネルギーを少なくする効果を生じ得る。したがって、高度な分子配向が生じやすくなるように分子設計を行うことによって、比較的低温でのグラファイト化が可能になる。この分子配向の効果は、フィルム面に平行な二次元的分子配向とすることによって一層顕著になる。
【００７３】
グラファイト化反応における第二の特徴は、炭素化フィルムが厚ければ低温でグラファイト化が進行しにくいということである。したがって、厚い炭素化フィルムをグラファイト化する場合には、表面層ではグラファイト構造が形成されているのに内部ではまだグラファイト構造になっていないという状況が生じ得る。炭素化フィルムの分子配向性はフィルム内部でのグラファイト化を促進し、結果的により低温で良質のグラファイトへの転化を可能にする。
【００７４】
炭素化フィルムの表面層と内部とでほぼ同時にグラファイト化が進行するということは、内部から発生するガスのために表面層に形成されたグラファイト構造が破壊されるという事態を避けることにも役立ち、より厚いフィルムのグラファイト化を可能にする。本発明において作製されるポリイミドフィルムは、まさにこのような効果を生じるのに最適な分子配向を有していると考えられる。
【００７５】
以下において、本発明の種々の実施例がいくつかの比較例と共に説明される。
【実施例】
【００７６】
（実施例１）
４，４’−オキシジアニリンの１当量を溶解したＤＭＦ（ジメチルフォルムアミド）溶液に、ピロメリット酸二無水物の１当量を溶解してポリアミド酸溶液（１８．５ｗｔ％）を得た。
【００７７】
この溶液を冷却しながら、ポリアミド酸に含まれるカルボン酸基に対して、１当量の無水酢酸、１当量のイソキノリン、およびＤＭＦを含むイミド化触媒を添加し脱泡した。次にこの混合溶液が、乾燥後に所定の厚さになるようにアルミ箔上に塗布された。アルミ箔上の混合溶液層は、熱風オーブン、遠赤外線ヒーターを用いて乾燥された。
【００７８】
出来上がり厚みが７５μｍの場合のフィルム作製用の乾燥条件を示す。アルミ箔上の混合溶液層は、熱風
オーブンで１２０℃において２４０秒乾燥されて、自己支持性を有するゲルフィルムにされた。そのゲルフィルムはアルミ箔から引き剥がされ、フレームに固定された。さらに、ゲルフィルムは、熱風オーブンにて１２０℃で３０秒、２７５℃で４０秒、４００℃で４３秒、４５０℃で５０秒、および遠赤外線ヒータ−にて４６０℃で２３秒段階的に加熱されて乾燥された。
【００７９】
以上のようにして、厚さ７５μｍのポリイミドフィルム（試料Ａ：弾性率３．１ＧＰａ、吸水率２．５％、複屈折０．１０、線膨張係数３．０×１０-5／℃）が製造された。
【００８０】
厚み７５μｍの試料Ａを黒鉛板に挟み、電気炉を用いて窒素雰囲気下で、２．５℃／分の昇温速度で１０００℃まで昇温された後、１０００℃で１時間熱処理して炭化処理（炭素化処理）が行われた。得られた炭素化フィルムを黒鉛板に挟み、黒鉛化炉を用いて２１００℃未満では減圧下、２１００℃以上ではアルゴン雰囲気下で、２．５℃／分の昇温速度で２８００℃まで加熱し、縦３ｃｍ、横５ｃｍのグラファイトフィルム製放熱フィンが作製された。
【００８１】
（実施例２、３、４）
ポリアミド酸に４，４’−オキシジアニリンの３当量を溶解したＤＭＦ溶液にピロメリット酸二無水物の４当量を溶解して、両末端に酸無水物を有するプレポリマが合成された後、そのプレポリマを含む溶液にｐ−フェニレンジアミンの１当量を溶解することによって得られたポリアミド酸を用いた以外は実施例１と同様にして厚さ７５μｍ、１２５μｍのポリイミドフィルム（試料Ｂ：弾性率４．１ＧＰａ、吸水率２．１％、複屈折０．１４、線膨張係数１．６×１０-5／℃）が製造された。厚みが１２５μｍのポリイミドフィルムを得る場合には、厚みに比例して焼成時間が調整された。すなわち、厚さ１２５μｍのフィルムの場合には、７５μｍの場合よりも焼成時間を５／３に設定した。また、厚みが厚い場合には、ポリイミドフィルムの溶媒やイミド化触媒蒸発による発泡を防ぐために低温での焼成時間を十分とる必要がある。
【００８２】
実施例２では、厚み７５μｍの試料Ｂを黒鉛板に挟み、電気炉を用いて窒素雰囲気下で、２５℃／分の昇温速度で１０００℃まで昇温された後、１０００℃で１時間熱処理して炭化処理（炭素化処理）が行われた。得られた炭素化フィルムを黒鉛板に挟み、黒鉛化炉を用いて２１００℃未満では減圧下、２１００℃以上ではアルゴン雰囲気下で、２．５℃／分の昇温速度で２８００℃まで加熱し、縦３ｃｍ、横５ｃｍのグラファイトフィルム製放熱フィンが作製された。
【００８３】
実施例３では、厚み７５μｍの試料Ｂを黒鉛板に挟み、電気炉を用いて窒素雰囲気下で、２５℃／分の昇温速度で１０００℃まで昇温された後、１０００℃で１時間熱処理して炭化処理（炭素化処理）が行われた。得られた炭素化フィルムを黒鉛板に挟み、黒鉛化炉を用いて２１００℃未満では減圧下、２１００℃以上ではアルゴン雰囲気下で、２．５℃／分の昇温速度で３０００℃まで加熱し、縦３ｃｍ、横５ｃｍのグラファイトフィルム製放熱フィンが作製された。
【００８４】
実施例４では、厚み１２５μｍの試料Ｂを黒鉛板に挟み、電気炉を用いて窒素雰囲気下で、２５℃／分の昇温速度で１０００℃まで昇温された後、１０００℃で１時間熱処理して炭化処理（炭素化処理）が行われた。得られた炭素化フィルムを黒鉛板に挟み、黒鉛化炉を用いて２１００℃未満では減圧下、２１００℃以上ではアルゴン雰囲気下で、２．５℃／分の昇温速度で３０００℃まで加熱し、縦３ｃｍ、横５ｃｍのグラファイトフィルム製放熱フィンが作製された。
【００８５】
（比較例１）
酸処理したフレーク状天然グラファイトを、約３０００℃に加熱して発泡させた後、圧縮成形により厚さ約１０ｍｍのグラファイト厚板を得、この厚板を切削加工により、厚み２ｍｍ、縦３ｃｍ、横５ｃｍの放熱フィンを得た。
【００８６】
（比較例２）
実施例３で得られたグラファイトフィルムを粉砕した後、圧縮成形により厚さ約１０ｍｍのグラファイト厚板を得、この厚板を切削加工により、厚み２ｍｍ、縦３ｃｍ、横５ｃｍの放熱フィンを得た。
【００８７】
実施例１〜４、比較例１、２で得られたグラファイトの熱拡散率、熱伝導率のバラツキ、密度、強度、厚み、表面はがれ性が表１に示されている。なお、ポリイミドフィルムの複屈折、強度、線膨脹係数、厚みは、グラファイトフィルム製放熱フィンの原料である高分子フィルムの特性である。また、黒鉛化の最高処理温度とは、グラファイトフィルム製放熱フィンを作製する場合の黒鉛化温度のことである。また、熱伝導率、熱伝導率のバラツキ、密度、強度、厚み、剥がれは、グラファイトフィルムの特性である。
【００８８】
【表１】
2006100379.tif 000007
【００８９】
グラファイトフィルムの熱伝導率（Ｗ／（ｍ・Ｋ））は、グラファイトフィルムの熱拡散率（ｍ2／ｓ）と密度（ここではｋｇ／ｍ3）と熱容量（Ｊ／（Ｋ・ｋｇ））の積によって算出された。
【００９０】
グラファイトフィルムの熱拡散率は、実施例に準じて、５ｃｍ×５ｃｍのグラファイトフィルムを作製し、０．５ｃｍ×５ｃｍの短冊を１０本切り出した後、これら１０本について、光交流法による熱拡散率測定装置（アルバック理工（株）社から入手可能な「ＬａｓｅｒＰｉｔ」）を用いて、２０℃の雰囲気下、１０Ｈｚにおいて測定し、これら１０本のデータの平均値をグラファイトフィルムの熱拡散率とした。
【００９１】
グラファイトフィルムの密度は、グラファイトフィルムの重量（ｇ）をグラファイトフィルムの縦、横、厚みの積で算出した体積（ｃｍ3）の割り算により算出された。なお、グラファイトフィルムの厚みは、任意の１０点で測定した平均値を使用した。
【００９２】
グラファイトフィルムの熱伝導率のばらつきは、測定された６本の短冊のうち、熱伝導率の最大値から熱伝導率の最小値を引いて得られた値を平均の熱伝導率で割り、その値を１００倍すること（百分率）により算出した。
【００９３】
グラファイトフィルムの熱容量は、０．７０９（Ｊ／（Ｋ・ｋｇ））の値を用いた。（改訂４版  化学便覧  基礎編ＩＩ−２９０）
グラファイトフィルムの表面剥がれは、ＪＩＳ  Ｋ  ５４００（１９９０年）（ＪＩＳ  Ｋ  ５６００（１９９９年））「塗料一般試験方法」の８．５．３  Ｘカットテープ法に準じて、評価した。
【００９４】
実施例１〜４で得られたグラファイトフィルムはいずれの水準においても、熱伝導率は、８００Ｗ／ｍ・Ｋ以上と高い熱伝導性を示し、熱伝導率のばらつきも１０％以下と優れていた。また、密度は１．６ｇ／ｃｍ3以上と高い密度を有しており、強度も２０ＭＰａ以上と優れており、表面の剥がれもなかった。
【００９５】
一方、比較例１、２で得られたグラファイトは熱伝導率が５００Ｗ／ｍ・Ｋ以下と実施例に比較すると劣っており、熱伝導率のバラツキも３０％以上もあった。また、密度は１．５ｇ／ｃｍ3以下と密度が小さく、強度も１０ＭＰａ以下と劣り、表面から黒鉛がはがれやすかった。
【００９６】
実施例２で得られたグラファイトフィルムは、実施例１よりも各特性に優れていた。これは、実施例２では出発ポリイミドフィルムがシーケンスコントロールされて製造されているため、黒鉛化中の分子の再配列を容易にしたものと考える。また、出発原料の炭素比率が高いために、分解ガスの発生量が少なく、スムースに黒鉛化が進行したものと考える。実施例３で得られたグラファイトフィルムは、実施例２よりも更に各特性に優れていた。これは、実施例３の方が、実施例２よりも最高加熱温度が高いために、十分黒鉛化が進行したためだと考える。
【００９７】
（実施例５）
図５のように底辺部を、最底辺部に実施例３で得られた厚み３２μｍ×５ｃｍ×５ｃｍのグラファイトフィルムの上に厚み２ｍｍ（２ｍｍでＯＫ）×５ｃｍ×５ｃｍの銅板を接着剤で貼り合わせて形成した。銅板には４０枚の放熱フィルが取り付けられるように等間隔に溝が掘ってあり、その溝に、実施例３で得られた厚み３２μｍ×３ｃｍ×５ｃｍのグラファイト製放熱フィン４０枚を差し込んだ。さらにこの放熱フィンを固定するために、Ｖ字状に尖った工具を打ち込み、カシメ部を形成した。カシメを行うと、余肉が溝部に移動し、その結果、溝部の幅が狭くなることで、放熱フィンが固定される。以上のようにしてグラファイト製ヒートシンクが得られた。
【００９８】
（比較例３）
比較例２と同様の方法の圧縮加工により、３２ｃｍ×５ｃｍ×５ｃｍのグラファイトブロックを得、これを切削加工により、底辺部の厚みが２ｍｍ、放熱フィンが厚み２ｍｍ×３ｃｍ×５ｃｍで１０枚に形成された、グラファイト製ヒートシンクを得た。
【００９９】
実施例５と比較例３で得られたグラファイト製ヒートシンクをＤＥＬＬ製デスクトップパソコンＤＩＭＥＮＳＩＯＮ９００に搭載して作動させ、１０分後ＣＰＵの温度を観測した。その結果、実施例５のヒートシンクを搭載した場合には、比較例３のヒートシンクを搭載した場合にくらべて、ＣＰＵの温度が２℃下がっており、実施例５のヒートシンクを用いることにより、優れた放熱効果が得られることがわかった。また、実施例５のヒートシンクは表面の黒鉛がはがれなかったが、比較例３のヒートシンクからは表面から黒鉛がはがれやすかった。
【図面の簡単な説明】
【０１００】
【図１】本発明のヒートシンクの一実施形態を示す斜視図。
【図２】本発明のヒートシンクの一実施形態を示す斜視図。
【図３】ポリイミドフィルム及びくさび形シート
【図４】くさび形シートの斜視図
【図５】本発明の実施例５のヒートシンクを示す断面図。
【符号の説明】
【０１０１】
１１  放熱フィン
２１  底辺部
３１  上辺部
１    ポリイミドフィルム
２    くさび形シート
３    くさび形シートの幅
４    ナトリウム光
５    干渉縞
１０１  放熱フィン用グラファイト
１０２  底辺部用グラファイトフィルム
１０３  底辺部用銅板
１０４  カシメ部
１０５  接着剤層
【図１】
2006100379.tif 000008
【図２】
2006100379.tif 000009
【図３】
2006100379.tif 000010
【図４】
2006100379.tif 000011
【図５】
2006100379.tif 000012